(57)【特許請求の範囲】
【請求項１】
下記：
ａ）少なくとも１つのエチレン性不飽和の酸基含有モノマー、該モノマーは少なくとも部分的に中和されていてよい、
ｂ）少なくとも１つの架橋剤、
ｃ）少なくとも１つの開始剤、
ｄ）随意に、１つまたはそれより多くの、ａ）で挙げられたモノマーと共重合可能なエチレン性不飽和モノマー、および
ｅ）随意に、１つまたはそれより多くの水溶性ポリマー、
を含有するモノマー溶液またはモノマー懸濁液の重合による吸水性ポリマー粒子の製造方法であって、
モノマー溶液を重合させてポリマーゲルにする工程ｉ）、
得られたポリマーゲルを破砕する随意の工程ｉｉ）、
ポリマーゲルを乾燥させる工程ｉｉｉ）、
乾燥されたポリマーゲルを粉砕および分級して吸水性ポリマー粒子にする工程ｉｖ）、および
分級された吸水性ポリマー粒子を熱により表面を後架橋させる随意の工程ｖ）、
を含む製造方法において、
工程ｉ）〜ｖ）の前、その間、またはその後に、少なくとも１つの無機のリン酸および／またはその塩を添加し、
工程ｉ）の前に、少なくとも１つの有機の２−ヒドロキシ酸および／またはその塩として、吸水性ポリマー粒子に対して０．０５〜５質量％の、２−ヒドロキシ−２−スルホナト酢酸、２−ヒドロキシ−２−スルホナトプロピオン酸、２−ヒドロキシ−２−ホスホナト酢酸、または２−ヒドロキシ−２−ホスホナトプロピオン酸、ならびに／あるいはその塩を添加し、
前記無機のリン酸および／またはその塩と、前記有機の２−ヒドロキシ酸および／またはその塩と、を別々または一緒に添加し、
該無機のリン酸中のリンは＋Ｖ未満の酸化数を有することを特徴とする前記製造方法。
【請求項２】
前記無機のリン酸および／またはその塩を、工程ｉ）の後且つ工程ｉｉｉ）の前に添加することを特徴とする、請求項１に記載の方法。
【請求項３】
前記少なくとも１つの開始剤ｃ）が過酸化物であり、且つ、工程ｉ）において、吸水性ポリマー粒子に対して０．１質量％未満の還元剤を添加することを特徴とする、請求項１または２に記載の方法。
【請求項４】
前記無機のリン酸が、次亜リン酸および／または亜リン酸であることを特徴とする、請求項１から３までのいずれか１項に記載の方法。
【請求項５】
吸水性ポリマー粒子に対して０．００１〜５質量％の無機のリン酸および／またはその塩を添加することを特徴とする、請求項１から４までのいずれか１項に記載の方法。
【発明の詳細な説明】
【技術分野】
【０００１】
発明の詳細な説明
本発明は、少なくとも１つの無機のリン酸および／またはその塩および少なくとも１つの有機の２−ヒドロキシ酸および／またはその塩を添加し、該無機のリン酸中のリンが＋Ｖ未満の酸化数を有し、且つ該有機の２−ヒドロキシ酸がエチレン性不飽和基を有さない、吸水性ポリマー粒子の製造方法、並びに本発明による方法によって得られる吸水性ポリマー粒子に関する。
【０００２】
吸水性ポリマー粒子は、おむつ、タンポン、ナプキンおよびその他の衛生物品を製造するために使用されるが、農業園芸における保水剤としても使用される。この吸水性ポリマー粒子は、超吸収体とも称される。
【０００３】
吸水性ポリマー粒子の製造は、モノグラフィー「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｆ．Ｌ．ＢｕｃｈｈｏｌｚおよびＡ．Ｔ．Ｇｒａｈａｍ，Ｗｉｌｅｙ−ＶＣＨ，１９９８，７１ページ〜１０３ページ内に記載されている。
【０００４】
吸水性ポリマー粒子の特性を、例えば、使用する架橋剤の量によって調整することができる。架橋剤の含有量の増加と共に、遠心保持容量（ＣＲＣ）は減少し、且つ吸収量は、２１．０ｇ／ｃｍ2（ＡＵＬ０．３ｐｓｉ）の圧力下で最大値を通る。
【０００５】
利用特性、例えばおむつ中での膨潤したゲルベッドの透過性（ＳＦＣ）、および４９．２ｇ／ｃｍ2（ＡＵＬ０．７ｐｓｉ）の圧力下での吸収を改善するために、一般的には吸水性ポリマー粒子の表面を後架橋させる。それによって粒子表面の架橋度が高まり、これにより４９．２ｇ／ｃｍ2（ＡＵＬ０．７ｐｓｉ）の圧力下での吸収と遠心保持容量（ＣＲＣ）との関連性を少なくとも部分的になくすことができる。表面の後架橋を、水性のゲル相中で実施することができる。しかし、有利には、乾燥、粉砕され且つ篩別されたポリマー粒子（ベースポリマー）を、後架橋剤でその表面を被覆し、熱により表面を後架橋させ、そして乾燥する。そのために適した架橋剤は、吸水性ポリマー粒子の少なくとも２つのカルボキシレート基と共有結合を形成できる化合物である。
【０００６】
吸水性ポリマー粒子の際にしばしば生じる問題は、比較的高温または比較的高湿度下での貯蔵の際に生じる変色である。そのような条件はしばしば、熱帯地方または亜熱帯地方における貯蔵の際に生じる。かかる条件下では、吸水性ポリマー粒子は黄変する傾向があり、そのうえさらに茶色またはそれどころかほぼ黒色になることがある。本来無色の吸水性ポリマー粒子のこの変色は見た目が悪く且つ望ましくない、なぜなら、所望の薄い衛生用品の際に殊に、この変色が目に見え、且つ消費者は見た目の悪い衛生用品を忌避するからである。この変色の原因は完全に明らかになっているわけではないのだが、ただし、反応性化合物、例えば重合からの残留モノマー、多数の開始剤の使用、モノマーもしくは中和剤の不純物、表面の後架橋剤、または使用されるモノマーの安定剤が関与していると考えられる。
【０００７】
ＷＯ００／５５２４５号Ａ１によれば、吸水性ポリマー粒子の色安定性は、無機の還元剤を添加することによって改善できる。無機の還元剤は例えば、重合後にポリマーゲルに、または熱による表面の後架橋後に添加できる。
【０００８】
ＷＯ２００６／０５８６８２号Ａ１は、熱による表面の後架橋の際の酸素の存在が、変色をみちびくことを教示している。
【０００９】
ＷＯ２００４／０８４９６２号Ａ１によれば、重合開始剤としてスルフィン酸を使用することが、得られる吸水性ポリマー粒子の色安定性に有利に作用する。
【００１０】
ＷＯ２００８／０９２８４２号Ａ１およびＷＯ２００８／０９２８４３号Ａ１は、同じ目的のために、塩基性塩での被覆を開示している。
【００１１】
ＷＯ２００９／０６００６２号Ａ１によれば、吸水性ポリマー粒子の色安定性を、スルホン酸およびその塩を用いて高めることができ、ここでは、スルホン酸またはその塩は有利には、表面の後架橋の直前に添加される。
【００１２】
ＷＯ０３／０１４１７２号Ａ２は、吸水性ポリマー粒子の製造方法を記載しており、ここでは、使用されるアクリル酸は予めアルデヒド捕捉剤で処理されており、なぜなら、殊にアルデヒドの存在が変色をみちびくからであるとのことである。
【００１３】
本発明の課題は、色安定性が改善された吸水性ポリマー粒子の製造方法を提供することであった。同時に、該吸水性ポリマー粒子は、殊に、温かく且つ湿った環境中での比較的長い貯蔵の際にも、不快な匂いを発するべきではない。
【００１４】
本課題は、下記：
ａ）少なくとも１つのエチレン性不飽和の酸基含有モノマー、該モノマーは少なくとも部分的に中和されていてよい、
ｂ）少なくとも１つの架橋剤、
ｃ）少なくとも１つの開始剤、
ｄ）随意に、１つまたはそれより多くの、ａ）で挙げられたモノマーと共重合可能なエチレン性不飽和モノマー、および
ｅ）随意に、１つまたはそれより多くの水溶性ポリマー
を含有するモノマー溶液またはモノマー懸濁液の重合による吸水性ポリマー粒子の製造方法であって、
モノマー溶液を重合させてポリマーゲルにする工程ｉ）、
得られたポリマーゲルを破砕する随意の工程ｉｉ）、
ポリマーゲルを乾燥させる工程ｉｉｉ）、
乾燥されたポリマーゲルを粉砕および分級してポリマー粒子にする工程ｉｖ）、および
分級されたポリマー粒子を熱により表面を後架橋する随意の工程ｖ）、
を含む製造方法において、工程ｉ）〜ｖ）の前、その間、またはその後に、
・  少なくとも１つの無機のリン酸および／またはその塩、および
・  少なくとも１つの有機の２−ヒドロキシ酸および／またはその塩
を、別々または一緒に添加し、該無機のリン酸中のリンが＋Ｖ未満の酸化数を有し、且つ、該有機の２−ヒドロキシ酸がエチレン性不飽和基を有さないことを特徴とする前記方法によって解決される。
【００１５】
無機のリン酸および／またはその塩、もしくは有機の２−ヒドロキシ酸および／またはその塩は、有利には、水溶液として配量される。
【００１６】
適した無機のリン酸および／またはその塩は、次亜リン酸（ｕｎｔｅｒｐｈｏｓｐｈｏｒｉｇｅ  Ｓａｅｕｒｅ）、次亜リン酸（ｈｙｐｏｐｈｏｓｐｈｏｒｉｇｅ  Ｓａｅｕｒｅ）、亜リン酸アンモニウム、次亜リン酸アンモニウム、亜リン酸ナトリウム、次亜リン酸ナトリウム、亜リン酸カリウム、および次亜リン酸カリウムである。
【００１７】
とりわけ特に好ましい無機のリン酸および／またはその塩は、次亜リン酸およびそのナトリウム塩である。
【００１８】
適した有機の２−ヒドロキシ酸および／またはその塩は、２−ヒドロキシ−２−スルホナト酢酸、２−ヒドロキシ−２−スルホナトプロピオン酸、２−ヒドロキシ−２−ホスホナト酢酸、２−ヒドロキシ−２−ホスホナトプロピオン酸、ヒドロキシエチリデン−１，１’−ジホスホン酸並びにそのアンモニウム塩、ナトリウム塩およびカリウム塩である。
【００１９】
とりわけ特に好ましい有機の２−ヒドロキシ酸および／またはその塩は、２−ヒドロキシ−２−スルホナト酢酸、２−ヒドロキシ−２−ホスホナト酢酸、およびヒドロキシエチリデン−１，１’−ジホスホン酸、並びにそのナトリウム塩である。
【００２０】
比較的多量の還元剤、例えば２−ヒドロキシ−２−スルフィナト酢酸およびその塩が工程ｉ）において存在することは、吸水性ポリマー粒子の特性に、殊に遠心保持容量（ＣＲＣ）および抽出分（Ｅｘｔｒａｈｉｅｒｂａｒ）に不利に作用する。それゆえ、工程ｉ）において、吸水性ポリマー粒子に対して有利には０．１質量％未満、特に好ましくは０．０２質量％未満、とりわけ特に好ましくは０．０１質量％未満の還元剤が用いられる。本発明の意味における還元剤とは、ヘテロ原子を有する化合物であって、該ヘテロ原子がその最大酸化数を有していないものである。従って、スルホン酸およびホスホン酸は、本発明の意味における還元剤ではない。
【００２１】
有利には、無機のリン酸および／またはその塩が工程ｉ）の後且つ工程ｉｉｉ）の前に、および／または有機の２−ヒドロキシ酸および／またはその塩が工程ｉ）の前に添加される。
【００２２】
無機のリン酸および／またはその塩は還元剤であり、それゆえ、有利には重合完了後に初めて添加される。無機のリン酸および／またはその塩を水溶液として乾燥前に添加する場合、用いられる溶剤を、追加的な工程なく乾燥の際に除去できる。
【００２３】
有機の２−ヒドロキシ酸および／またはその塩は、それらができるだけ早い方法工程において添加される場合、吸水性ポリマー粒子内に最適に組み込まれる。
【００２４】
吸水性ポリマー粒子に対する無機のリン酸および／またはその塩の供与量は、有利には０．００１〜５質量％、特に好ましくは０．０１〜２質量％、とりわけ特に好ましくは０．１〜１質量％である。
【００２５】
吸水性ポリマー粒子に対する有機の２−ヒドロキシ酸および／またはその塩の供与量は、有利には０．００１〜５質量％、特に好ましくは０．０１〜１．５質量％、とりわけ特に好ましくは０．０５〜０．７５質量％である。
【００２６】
本発明は、本発明によって用いられる無機のリン酸および有機の２−ヒドロキシ酸が相乗的に作用するという知見に基づいている。
【００２７】
以下で、吸水性ポリマー粒子の製造をより詳細に説明する：
吸水性ポリマー粒子は、モノマー溶液またはモノマー懸濁液の重合によって製造され、且つ、通常は水不溶性である。
【００２８】
モノマーａ）は、有利には水溶性であり、即ち２３℃の際の水中での溶解度が、典型的には少なくとも１ｇ／水  １００ｇ、有利には少なくとも５ｇ／水  １００ｇ、特に好ましくは少なくとも２５ｇ／水  １００ｇ、とりわけ特に好ましくは少なくとも３５ｇ／水  １００ｇである。
【００２９】
適したモノマーａ）は、例えばエチレン性不飽和カルボン酸、例えばアクリル酸、メタクリル酸およびイタコン酸である。特に好ましいモノマーは、アクリル酸およびメタクリル酸である。アクリル酸がとりわけ特に好ましい。
【００３０】
さらに適したモノマーａ）は例えば、エチレン性不飽和スルホン酸、例えばスチレンスルホン酸および２−アクリルアミド−２−メチルプロパンスルホン酸（ＡＭＰＳ）である。
【００３１】
不純物は、重合に重大な影響を及ぼすことがある。それゆえ、用いられる原料は、可能な限り高い純度を有するべきである。それゆえ、しばしば、モノマーａ）を特別に精製することが有利である。適した精製法は、例えばＷＯ２００２／０５５４６９号Ａ１、ＷＯ２００３／０７８３７８号Ａ１およびＷＯ２００４／０３５５１４号Ａ１内に記載されている。適したモノマーａ）は、例えばＷＯ２００４／０３５５１４号Ａ１によって精製されたアクリル酸であって、９９．８４６０質量％のアクリル酸、０．０９５０質量％の酢酸、０．０３３２質量％の水、０．０２０３質量％のプロピオン酸、０．０００１質量％のフルフラール、０．０００１質量％の無水マレイン酸、０．０００３質量％のジアクリル酸および０．００５０質量％のヒドロキノンモノメチルエーテルを有するものである。
【００３２】
モノマーａ）の総量におけるアクリル酸および／またはその塩の割合は、有利には少なくとも５０モル％、特に好ましくは少なくとも９０モル％、とりわけ特に好ましくは少なくとも９５モル％である。
【００３３】
モノマーａ）は、通常は重合禁止剤、有利にはヒドロキノン半エーテルを貯蔵安定剤として含有する。
【００３４】
モノマー溶液は、それぞれ中和されていないモノマーａ）に対して、ヒドロキノン半エーテルを、有利には２５０質量ｐｐｍまで、好ましくは最高１３０質量ｐｐｍ、特に好ましくは最高７０質量ｐｐｍ、好ましくは少なくとも１０質量ｐｐｍ、特に好ましくは少なくとも３０質量ｐｐｍ、殊に５０質量ｐｐｍ含有する。例えば、モノマー溶液を製造するために、相応の含量のヒドロキノン半エーテルを有するエチレン性不飽和の酸基含有モノマーを使用することができる。
【００３５】
好ましいヒドロキノン半エーテルは、ヒドロキノンモノメチルエーテル（ＭＥＨＱ）および／またはα−トコフェロール（ビタミンＥ）である。
【００３６】
適した架橋剤ｂ）は、架橋に適した基を少なくとも２つ有する化合物である。このような基は例えば、ポリマー鎖中にラジカル重合によって導入され得るエチレン性不飽和基、およびモノマーａ）の酸基と共有結合を形成できる官能基である。さらに、モノマーａ）の少なくとも２つの酸基と配位結合を形成できる多価の金属塩も架橋剤ｂ）として適している。
【００３７】
架橋剤ｂ）は、有利には、ポリマー網目にラジカル重合によって導入され得る少なくとも２つの重合可能な基を有する化合物である。適した架橋剤ｂ）は、例えばエチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタン（例えばＥＰ０５３０４３８号Ａ１内に記載）、ジアクリレートおよびトリアクリレート（例えばＥＰ０５４７８４７号Ａ１、ＥＰ０５５９４７６号Ａ１、ＥＰ０６３２０６８号Ａ１、ＷＯ９３／２１２３７号Ａ１、ＷＯ２００３／１０４２９９号Ａ１、ＷＯ２００３／１０４３００号Ａ１、ＷＯ２００３／１０４３０１号Ａ１およびＤＥ１０３３１４５０号Ａ１内に記載）、アクリレート基の他にさらなるエチレン性不飽和基を含有する混合アクリレート（例えばＤＥ１０３３１４５６号Ａ１およびＤＥ１０３５５４０１号Ａ１内に記載）、または架橋剤混合物（例えばＤＥ１９５４３３６８号Ａ１、ＤＥ１９６４６４８４号Ａ１、ＷＯ９０／１５８３０号Ａ１およびＷＯ２００２／０３２９６２号Ａ２に記載）である。
【００３８】
好ましい架橋剤ｂ）は、ペンタエリトリトールトリアリルエーテル、テトラアリルオキシエタン、メチレンビスメタクリルアミド、１５箇所エトキシル化されたトリメチロールプロパントリアクリレート、ポリエチレングリコールジアクリレート、トリメチロールプロパントリアクリレートおよびトリアリルアミンである。
【００３９】
とりわけ特に好ましい架橋剤ｂ）は、アクリル酸またはメタクリル酸と共にジアクリレートまたはトリアクリレートへとエステル化され、多数箇所エトキシル化および／またはプロポキシル化されたグリセリンであり、例えばそれらはＷＯ２００３／１０４３０１号Ａ１内に記載されている。３〜１０箇所エトキシル化されたグリセリンのジアクリレートおよび／またはトリアクリレートが特に有利である。１〜５箇所エトキシル化および／またはプロポキシル化されたグリセリンのジアクリレートまたはトリアクリレートがとりわけ特に好ましい。３〜５箇所エトキシル化および／またはプロポキシル化されたグリセリンのトリアクリレート、殊に３箇所エトキシル化されたグリセリンのトリアクリレートが最も好ましい。
【００４０】
架橋剤ｂ）の量は、それぞれモノマーａ）に対して、有利には０．０５〜１．５質量％、特に好ましくは０．１〜１質量％、とりわけ特に好ましくは０．３〜０．６質量％である。架橋剤の含有率が増加すると共に、遠心保持容量（ＣＲＣ）は低下し、且つ吸収量は２１．０ｇ／ｃｍ2の圧力下で最大値を通る。
【００４１】
開始剤ｃ）としては、重合条件下でラジカルを生じる全ての化合物、例えば熱開始剤、レドックス開始剤、光開始剤を用いることができる。
【００４２】
適したレドックス開始剤は、ペルオキソ二硫酸ナトリウム／アスコルビン酸、過酸化水素／アスコルビン酸、ペルオキソ二硫酸ナトリウム／重亜硫酸ナトリウムおよび過酸化水素／重亜硫酸ナトリウムである。有利には、熱開始剤とレドックス開始剤との混合物、例えばペルオキソ二硫酸ナトリウム／過酸化水素／アスコルビン酸が用いられる。しかし、還元成分として有利には、２−ヒドロキシ−２−スルホナト酢酸、または２−ヒドロキシ−２−スルフィナト酢酸のジナトリウム塩、２−ヒドロキシ−２−スルホナト酢酸のジナトリウム塩、および重亜硫酸ナトリウムとの混合物が用いられる。このような混合物は、Ｂｒｕｅｇｇｏｌｉｔｅ（登録商標）ＦＦ６およびＢｒｕｅｇｇｏｌｉｔｅ（登録商標）ＦＦ７（Ｂｒｕｅｇｇｅｍａｎ  Ｃｈｅｍｉｃａｌｓ；  ハイルブロン；  ドイツ）として入手可能である。
【００４３】
適した光開始剤は例えば、α開裂剤、水素引き抜き系、およびアジ化物である。適したα開裂剤もしくは水素引き抜き系は例えば、ベンゾフェノン誘導体、例えばミヒラーケトン、フェナントレン誘導体、フルオレン誘導体、アントラキノン誘導体、チオキサントン誘導体、クマリン誘導体、ベンゾインエーテル、およびそれらの誘導体、アゾ開始剤、例えば上記のラジカル形成剤、置換ヘキサアリールビスイミダゾール、またはアシルホスフィンオキシドである。適したアジ化物は、例えば、２−（Ｎ，Ｎ−ジメチルアミノ）−エチル−４−アジドシンナメート、２−（Ｎ，Ｎ−ジメチルアミノ）−エチル−４−アジドナフチルケトン、２−（Ｎ，Ｎ−ジメチルアミノ）−エチル−４−アジドベンゾエート、５−アジド−１−ナフチル−２’−（Ｎ，Ｎ−ジメチルアミノ）エチルスルホン、Ｎ−（４−スルホニルアジドフェニル）マレインイミド、Ｎ−アセチル−４−スルホニルアジドアニリン、４−スルホニルアジドアニリン、４−アジドアニリン、４−アジドフェンアシルブロミド、ｐ−アジド安息香酸、２，６−ビス（ｐ−アジドベンジリデン）シクロヘキサノンおよび２，６−ビス−（ｐ−アジド−ベンジリデン）−４−メチルシクロヘキサノンである。
【００４４】
エチレン性不飽和の酸基含有モノマーａ）と共重合可能なエチレン性不飽和モノマーｄ）は、例えばアクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００４５】
水溶性ポリマーｅ）として、ポリビニルアルコール、ポリビニルピロリドン、デンプン、デンプン誘導体、変性セルロース、例えばメチルセルロースまたはヒドロキシエチルセルロース、ゼラチン、ポリグリコールまたはポリアクリル酸、有利にはデンプン、デンプン誘導体および変性セルロースを用いることができる。
【００４６】
通常、モノマー水溶液が使用される。該モノマー溶液の含水率は、有利には４０〜７５質量％、特に好ましくは４５〜７０質量％、とりわけ特に好ましくは５０〜６５質量％である。モノマー懸濁液、即ち、過剰なモノマーａ）、例えばアクリル酸ナトリウムを有するモノマー溶液を用いることも可能である。含水率が増加すると共に、引き続く乾燥の際のエネルギー消費が増加し、且つ含水量が低減すると共に、重合熱は不充分にしか除去することができなくなる。
【００４７】
好ましい重合阻害剤は、最適な作用のために溶解された酸素を必要とする。従って、モノマー溶液は重合前に、不活性化、即ち不活性ガス、有利には窒素または二酸化炭素を用いた貫流によって、溶解された酸素を取り除かれることがある。有利には、モノマー溶液の酸素含有率は、重合前に、１質量ｐｐｍ未満、特に好ましくは０．５質量ｐｐｍ未満に、とりわけ特に好ましくは０．１質量ｐｐｍ未満に低下される。
【００４８】
方法工程ｉ）において、モノマー溶液またはモノマー懸濁液が重合される。適した反応器は、例えば混練反応器またはベルト式反応器である。ニーダー内で、モノマー水溶液またはモノマー懸濁液の重合の際に発生するポリマーゲルが、例えばＷＯ２００１／０３８４０２号Ａ１内に記載されるとおり、例えば逆回転撹拌シャフト（ｇｅｇｅｎｌａｅｕｆｉｇｅ  Ｒｕｅｈｒｗｅｌｌｅｎ）によって連続的に破砕される。ベルト上での重合は、例えばＤＥ３８２５３６６号Ａ１およびＵＳ６２４１９２８号内に記載されている。ベルト式反応器における重合の際にポリマーゲルが生じ、それをさらなる方法工程ｉｉ）において、例えば押出機内またはニーダー内で破砕しなければならない。
【００４９】
乾燥特性を改善するために、ニーダーを用いて得られる破砕されたポリマーゲルをさらに押し出すことができる。
【００５０】
しかし、モノマー水溶液を液滴化し、且つ生じた液滴を、加熱されたキャリアガス流中で重合させることも可能である。この際、ＷＯ２００８／０４０７１５号Ａ２およびＷＯ２００８／０５２９７１号Ａ１内に記載されるとおり、方法工程の重合ｉ）と乾燥ｉｉｉ）とを集約することができる。
【００５１】
この得られたポリマーゲルの酸基は通常、部分的に中和されている。この中和は、有利には、モノマーの段階で実施される。これは通常、水溶液として、または好ましくは固体として、中和剤を混入することによって行われる。その中和度は、有利には２５〜９５ｍｏｌ％、特に好ましくは３０〜８０ｍｏｌ％、とりわけ特に好ましくは４０〜７５ｍｏｌ％であり、その際、通常の中和剤、有利にはアルカリ金属水酸化物、アルカリ金属酸化物、アルカリ金属炭酸塩またはアルカリ金属炭酸水素塩並びにそれらの混合物を使用できる。アルカリ金属塩の代わりに、アンモニウム塩を使用することもできる。ナトリウムおよびカリウムは、アルカリ金属として特に好ましいが、しかしながら、とりわけ特に好ましいのは、水酸化ナトリウム、炭酸ナトリウムまたは炭酸水素ナトリウム並びにそれらの混合物である。
【００５２】
しかし、重合後の中和を、重合の際に生じるポリマーゲルの段階で実施することも可能である。さらに、重合前に酸基を４０ｍｏｌ％まで、有利には１０〜３０ｍｏｌ％、特に好ましくは１５〜２５ｍｏｌ％、中和剤の一部をモノマー溶液に予め添加することによって中和すること、および所望の最終中和度を重合の後に初めてポリマーゲルの段階で調節することも可能である。ポリマーゲルを少なくとも部分的に重合後に中和する場合、該ポリマーゲルを、有利には機械により、例えば押出機を用いて破砕し、その際、中和剤を吹き付けるか、塗布するか、または注ぎ、その後、入念に混ぜ合わせることができる。そのために、得られたゲル材料をさらに何回も均質化のために押出すことができる。
【００５３】
方法工程ｉｉｉ）において、得られたポリマーゲルを乾燥させる。乾燥機は限定されない。しかし、ポリマーゲルの乾燥は、有利にはベルト式乾燥機を用いて、残留湿分含有率が、有利には０．５〜１５質量％、特に好ましくは１〜１０質量％、とりわけ特に好ましくは２〜８質量％になるまで実施され、ここで残留湿分含有率は、ＥＤＡＮＡより推奨される試験法Ｎｏ．ＷＳＰ  ２３０．２−０５  「Ｍｏｉｓｔｕｒｅ Ｃｏｎｔｅｎｔ」に準拠して測定される。残留湿分が高すぎる場合、乾燥されたポリマーゲルは低すぎるガラス転移温度Ｔgを有し、且つ、さらに加工を行うことが困難となる。残留湿分が低すぎる場合、乾燥されたポリマーゲルは脆すぎ、且つ、引き続く破砕工程において、小さ過ぎる粒径を有するポリマー粒子（「微粉」）を不要に多量に生じる。ゲルの固体含有率は、乾燥前に、有利には２５〜９０質量％、特に好ましくは３５〜７０質量％、とりわけ特に好ましくは４０〜６０質量％である。しかし、選択的には、乾燥のために流動床乾燥機またはパドル乾燥機も使用できる。
【００５４】
方法工程ｉｖ）において、乾燥したポリマーゲルを粉砕し且つ分級し、その際、粉砕のために通常は１段式または多段式のロール機、好ましくは２段式または３段式のロール機、ピンミル、ハンマーミルまたはスイングミルを用いることができる。
【００５５】
生成物画分として分離されたポリマー粒子の中央粒径（ｍｉｔｔｌｅｒｅ  Ｐａｒｔｉｋｅｌｇｒｏｅｓｓ）は、有利には少なくとも２００μｍ、特に好ましくは２５０〜６００μｍ、とりわけ好ましくは３００〜５００μｍである。該生成物画分の中央粒径は、ＥＤＡＮＡによって推奨される試験法Ｎｏ．ＷＳＰ  ２２０．２−０５  「Ｐａｒｔｉｋｅｌ  Ｓｉｚｅ  Ｄｉｓｔｒｉｂｕｔｉｏｎ」を用いて算出でき、その際、該ふるい画分の質量割合は累積的にプロットされ、且つ中央粒径はグラフにより特定される。この場合、該中央粒径は、累積して５０質量％となるメッシュサイズの値である。
【００５６】
少なくとも１５０μｍの粒径を有する粒子の割合は、有利には少なくとも９０質量％、特に好ましくは少なくとも９５質量％、とりわけ特に好ましくは少なくとも９８質量％である。
【００５７】
小さ過ぎる粒径を有するポリマー粒子は、透過性（ＳＦＣ）を減少させる。従って、小さ過ぎるポリマー粒子（「微粉」）の割合は低くなければならない。
【００５８】
それゆえ、小さ過ぎるポリマー粒子は、通常は分離され、且つ工程に返送される。これは、有利には重合の前、重合の間または重合直後に、即ち、ポリマーゲルの乾燥前に行われる。小さ過ぎるポリマー粒子を、返送前または返送の間に、水および／または水性界面活性剤で湿らせることができる。
【００５９】
後の方法工程において、例えば表面の後架橋または他の被覆工程の後、小さ過ぎるポリマー粒子を分離することも可能である。この場合、返送された小さ過ぎるポリマー粒子は、表面が後架橋されているか、もしくは他の手段で被覆され、例えば熱分解法シリカで被覆されている。
【００６０】
重合のために混練反応器が使用される場合、小さ過ぎるポリマー粒子は、有利には重合の最後の３分の１の間に添加される。
【００６１】
小さ過ぎるポリマー粒子が、非常に早く添加される、例えば、すでにモノマー溶液に添加されている場合、そのことにより、得られる吸水性ポリマー粒子の遠心保持容量（ＣＲＣ）が低下する。しかし、例えば架橋剤ｂ）の供与量を調整することによって、これを補償できる。
【００６２】
小さ過ぎるポリマー粒子が非常に遅く添加される、例えば、重合反応器の後に接続される装置、例えば押出機内ではじめて添加される場合、その小さ過ぎるポリマー粒子が、得られるポリマーゲルに組み込まれるのは困難である。しかし、不充分に組み込まれた小さ過ぎるポリマー粒子は、粉砕の間に、乾燥されたポリマーゲルから再び解放され、従って分級の際に再度分離され、且つ、返送される小さ過ぎるポリマー粒子の量が増加する。
【００６３】
最大８５０μｍの粒径を有する粒子の割合は、有利には少なくとも９０質量％、特に好ましくは少なくとも９５質量％、とりわけ特に好ましくは少なくとも９８質量％である。
【００６４】
最大６００μｍの粒径を有する粒子の割合は、有利には少なくとも９０質量％、特に好ましくは少なくとも９５質量％、とりわけ特に好ましくは少なくとも９８質量％である。
【００６５】
大き過ぎる粒径を有するポリマー粒子は、膨潤速度を低下させる。それゆえ、大き過ぎるポリマー粒子の割合は同様に低くなければならない。
【００６６】
それゆえ、大き過ぎるポリマー粒子は、通常は分離され、且つ、乾燥されたポリマーゲルの粉砕に返送される。
【００６７】
該ポリマー粒子を、特性の改善のために、さらなる工程段階ｖ）において熱的に表面を後架橋させることができる。適した表面後架橋剤は、ポリマー粒子の少なくとも２つのカルボキシレート基と共有結合を形成できる基を含有する化合物である。適した化合物は、例えば多官能性アミン、多官能性アミドアミン、多官能性エポキシド（例えばＥＰ００８３０２２号Ａ２、ＥＰ０５４３３０３号Ａ１およびＥＰ０９３７７３６号Ａ２内に記載）、二官能性または多官能性アルコール（例えばＤＥ３３１４０１９号Ａ１、ＤＥ３５２３６１７号Ａ１およびＥＰ０４５０９２２号Ａ２内に記載）、またはβ−ヒドロキシアルキルアミド（例えばＤＥ１０２０４９３８号Ａ１およびＵＳ６２３９２３０号内に記載）である。
【００６８】
さらに、ＤＥ４０２０７８０号Ｃ１内には環式カーボネートが、ＤＥ１９８０７５０２号Ａ１内には２−オキサゾリドンおよびその誘導体、例えば２−ヒドロキシエチル−２−オキサゾリドンが、ＤＥ１９８０７９９２号Ｃ１内にはビス−およびポリ−２−オキサゾリジノンが、ＤＥ１９８５４５７３号Ａ１内には２−オキソテトラヒドロ−１，３−オキサジンおよびその誘導体が、ＤＥ１９８５４５７４号Ａ１内にはＮ−アシル−２−オキサゾリドンが、ＤＥ１０２０４９３７号Ａ１内には環式尿素が、ＤＥ１０３３４５８４号Ａ１内には二環式アミドアセタールが、ＥＰ１１９９３２７号Ａ２内にはオキセタンおよび環式尿素が、およびＷＯ２００３／３１４８２号Ａ１内にはモルホリン−２，３−ジオンおよびその誘導体が、適した表面後架橋剤として記載されている。
【００６９】
好ましい表面後架橋剤は、エチレンカーボネート、エチレングリコールジグリシジルエーテル、ポリアミドとエピクロロヒドリンとの反応生成物、およびプロピレングリコールと１，４−ブタンジオールとの混合物である。
【００７０】
とりわけ特に好ましい表面後架橋剤は、２−ヒドロキシエチルオキサゾリジン−２−オン、オキサゾリジン−２−オンおよび１，３−プロパンジオールである。
【００７１】
さらに、ＤＥ３７１３６０１号Ａ１内に記載されるとおり、付加的に重合可能なエチレン性不飽和基を含有する表面後架橋剤を用いることもできる。
【００７２】
表面後架橋剤の量は、それぞれポリマー粒子に対して、有利には０．００１〜２質量％、特に好ましくは０．０２〜１質量％、とりわけ特に好ましくは０．０５〜０．２質量％である。
【００７３】
本発明の好ましい実施態様において、表面を後架橋する前、その間またはその後に、表面後架橋剤に加えて、多価カチオンが粒子表面上に施与される。
【００７４】
本発明による方法において用いることができる多価カチオンは、例えば二価のカチオン、例えば亜鉛、マグネシウム、カルシウム、鉄およびストロンチウムのカチオン、三価のカチオン、例えばアルミニウム、鉄、クロム、希土類元素およびマンガンのカチオン、四価のカチオン、例えばチタンおよびジルコニウムのカチオンである。対イオンとしては、塩化物イオン、臭化物イオン、硫酸イオン、硫酸水素イオン、炭酸イオン、炭酸水素イオン、硝酸イオン、リン酸イオン、リン酸水素イオン、リン酸二水素イオンおよびカルボン酸イオン、例えば酢酸イオンおよび乳酸イオンが可能である。硫酸アルミニウムおよび乳酸アルミニウムが好ましい。金属塩以外に、ポリアミンも多価カチオンとして用いることができる。
【００７５】
多価カチオンの供与量は、それぞれポリマー粒子に対して、例えば０．００１〜１．５質量％、有利には０．００５〜１質量％、特に好ましくは０．０２〜０．８質量％である。
【００７６】
表面の後架橋は通常、表面後架橋剤の溶液を、乾燥されたポリマー粒子上に吹き付けて実施される。この吹き付けに続いて、表面後架橋剤で被覆されたポリマー粒子を熱により乾燥させ、その際、表面の後架橋反応は乾燥前にも乾燥の間にも生じ得る。
【００７７】
表面後架橋剤の溶液の吹き付けを、有利には、可動式混合器具を備えたミキサー、例えばスクリューミキサー、ディスクミキサーおよびパドルミキサー内で実施する。横型ミキサー、例えばパドルミキサーが特に好ましく、縦型ミキサーがとりわけ特に好ましい。横型ミキサーと縦型ミキサーとは、混合シャフトの取り付け部により区別され、即ち、横型ミキサーは、水平に取り付けられた混合シャフトを有し、且つ縦型ミキサーは、垂直に取り付けられた混合シャフトを有する。適したミキサーは例えば、縦型のＰｆｌｕｇｓｃｈａｒ（登録商標）ミキサー（Ｇｅｂｒ．  Ｌｏｅｄｉｇｅ  Ｍａｓｃｈｉｎｅｎｂａｕ  ＧｍｂＨ；  パーダーボルン；  ドイツ）、Ｖｒｉｅｃｏ−Ｎａｕｔａ  Ｃｏｎｔｉｎｕｏｕｓミキサー（Ｈｏｓｏｋａｗａ  Ｍｉｃｒｏｎ  ＢＶ；  ドゥーティンヘム；  オランダ）、Ｐｒｏｃｅｓｓａｌｌ  Ｍｉｘｍｉｌｌミキサー（Ｐｒｏｃｅｓｓａｌｌ  Ｉｎｃｏｒｐｏｒａｔｅｄ；  シンシナティ；  米国）、およびＳｃｈｕｇｉ  Ｆｌｅｘｏｍｉｘ（登録商標）  （Ｈｏｓｏｋａｗａ  Ｍｉｃｒｏｎ  ＢＶ；  ドゥーティンヘム；  オランダ）である。しかし、表面後架橋剤の溶液を流動床中で吹き付けることも可能である。
【００７８】
表面後架橋剤は、典型的には、水溶液として用いられる。非水性の溶剤含有率もしくは全体の溶剤量によって、ポリマー粒子中への表面後架橋剤の浸透の深さを調節することができる。
【００７９】
溶媒としてもっぱら水を使用する場合、有利には界面活性剤を添加する。それによって濡れ挙動が改善され、且つ凝塊形成傾向が減少される。しかし有利には、溶剤の混合物、例えばイソプロパノール／水、１，３−プロパンジオール／水およびプロピレングリコール／水が用いられ、その際、この混合質量比は有利には２０：８０〜４０：６０である。
【００８０】
熱による表面の後架橋を、有利には接触乾燥機、特に好ましくはパドル乾燥機、とりわけ特に好ましくはディスク乾燥機内で実施する。適した乾燥機は、例えばＨｏｓｏｋａｗａ  Ｂｅｐｅｘ（登録商標）  Ｈｏｒｉｚｏｎｔａｌ  Ｐａｄｄｌｅ  Ｄｒｙｅｒ（Ｈｏｓｏｋａｗａ  Ｍｉｃｒｏｎ  ＧｍｂＨ；  ラインガルテン；  ドイツ）、Ｈｏｓｏｋａｗａ  Ｂｅｐｅｘ（登録商標）  Ｄｉｓｃ  Ｄｒｙｅｒ（Ｈｏｓｏｋａｗａ  Ｍｉｃｒｏｎ  ＧｍｂＨ；  ラインガルテン；  ドイツ）およびＮａｒａ  Ｐａｄｄｌｅ  Ｄｒｙｅｒ  （Ｎａｒａ  Ｍａｃｈｉｎｅｒｙ  Ｅｕｒｏｐｅ；  フレッヒェン；  ドイツ）である。さらに、流動床乾燥機を用いることもできる。
【００８１】
熱による表面の後架橋は、混合機自体の中で、ジャケットの加熱または熱風の吹き込みによって行なうことができる。後に接続される乾燥機、例えばシェルフ乾燥機、回転管状炉または加熱可能なスクリューコンベヤが、同様に適している。流動層乾燥機内で混合および乾燥されることが特に有利である。
【００８２】
好ましい表面の後架橋温度は、１００〜２５０℃、好ましくは１２０〜２２０℃、特に好ましくは１３０〜２１０℃、とりわけ特に好ましくは１５０〜２００℃の範囲にある。この温度での、反応ミキサーまたは乾燥機内での好ましい滞留時間は、有利には少なくとも１０分間、特に好ましくは少なくとも２０分間、とりわけ特に好ましくは少なくとも３０分間であり、且つ通常は最長６０分間である。
【００８３】
引き続き、表面が後架橋されたポリマー粒子を再度分級でき、その際、小さ過ぎるポリマー粒子および／または大き過ぎるポリマー粒子は分離され、且つ、工程に返送される。
【００８４】
表面が後架橋されたポリマー粒子を、特性のさらなる改善のために被覆するか、または後で加湿することができる。
【００８５】
後の加湿は、有利には３０〜８０℃、特に好ましくは３５〜７０℃、とりわけ特に好ましくは４０〜６０℃で実施される。低過ぎる温度では、吸水性ポリマー粒子は凝塊形成する傾向にあり、且つ比較的高い温度では、すでに水が顕著に蒸発する。後の加湿のために用いられる水量は、有利には１〜１０質量％、特に好ましくは２〜８質量％、とりわけ特に好ましくは３〜５質量％である。後の加湿によって、ポリマー粒子の機械的安定性が高められ、且つ静電帯電傾向が低減される。
【００８６】
膨潤速度並びに透過性（ＳＦＣ）を改善するために適した被覆は、例えば無機の不活性物質、例えば水不溶性の金属塩、有機ポリマー、カチオン性ポリマー並びに二価または多価の金属カチオンである。ダストを結合するために適した被覆は例えばポリオールである。ポリマー粒子の望ましくない充填（Ｖｅｒｂａｃｋｕｎｇ）傾向に対して適したコーティングは、例えば熱分解法シリカ、例えばＡｅｒｏｓｉｌ（登録商標）  ２００および界面活性剤、例えばＳｐａｎ（登録商標）  ２０である。
【００８７】
本発明のさらなる対象は、本発明による方法によって得られた吸水性ポリマー粒子である。
【００８８】
本発明のさらなる対象は、下記：
ａ’）  少なくとも１つの重合されたエチレン性不飽和の酸基含有モノマーａ）、該モノマーは少なくとも部分的に中和されていてよい、
ｂ’）  少なくとも１つの重合された架橋剤ｂ）、
ｃ’）  随意に、１つまたはそれより多くの、ａ）で挙げられたモノマーと共重合されたエチレン性不飽和モノマーｄ）、および
ｄ’）  随意に、１つまたはそれより多くの水溶性ポリマーｅ）、
を含有する吸水性ポリマー粒子であって、該吸水性ポリマー粒子は、
・  少なくとも１つの無機のリン酸および／またはその塩、および
・  少なくとも１つの有機の２−ヒドロキシ酸および／またはその塩
を含有し、該無機のリン酸中のリンは＋Ｖ未満の酸化数を有し、且つ、該有機の２−ヒドロキシ酸はポリマー構造を有さない。ポリマー構造を有する有機の２−ヒドロキシ酸は、重合の際、エチレン性不飽和基を有する２−ヒドロキシ酸を使用する場合に生じる。
【００８９】
本発明による方法によって製造された吸水性ポリマー粒子は、典型的には少なくとも１５ｇ／ｇ、有利には少なくとも２０ｇ／ｇ、好ましくは少なくとも２２ｇ／ｇ、特に好ましくは少なくとも２４ｇ／ｇ、とりわけ特に好ましくは少なくとも２６ｇ／ｇの遠心保持容量（ＣＲＣ）を有する。吸水性ポリマー粒子の遠心保持容量（ＣＲＣ）は通常、６０ｇ／ｇ未満である。この遠心保持容量（ＣＲＣ）は、ＥＤＡＮＡにより推奨される試験法Ｎｏ．ＷＳＰ２４１．２−０５  「Ｃｅｎｔｒｉｆｕｇｅ  Ｒｅｔｅｎｔｉｏｎ  Ｃａｐａｃｉｔｙ」に準拠して測定される。
【００９０】
本発明による方法によって製造された吸水性ポリマー粒子は、４９．２ｇ／ｃｍ2の圧力下で、典型的には少なくとも１５ｇ／ｇ、有利には少なくとも２０ｇ／ｇ、好ましくは少なくとも２２ｇ／ｇ、特に好ましくは少なくとも２４ｇ／ｇ、とりわけ特に好ましくは少なくとも２６ｇ／ｇの吸収量を有する。吸水性ポリマー粒子の４９．２ｇ／ｃｍ2の圧力下での吸収量は通常、３５ｇ／ｇ未満である。４９．２ｇ／ｃｍ2の圧力下での吸収量は、ＥＤＡＮＡにより推奨される試験法Ｎｏ．ＷＳＰ２４２．２−０５  「Ａｂｓｏｒｐｔｉｏｎ  ｕｎｄｅｒ  ｐｒｅｓｓｕｒｅ」と類似して測定され、その際、２１．０ｇ／ｃｍ2の圧力の代わりに、４９．２ｇ／ｃｍ2の圧力に調節される。
【００９１】
本発明のさらなる対象は、少なくとも１つの本発明による組成物を含有する衛生物品、殊に女性用衛生物品、軽度および重度の失禁用衛生物品、または小動物用の敷物である。
【００９２】
衛生物品は通常、水不透過性の裏面、水透過性の表面、およびその間に、本発明による吸水性ポリマー粒子および繊維、有利にはセルロースからの吸収性の芯材を有する。吸収性の芯材中の本発明による吸水性ポリマー粒子の割合は、有利には２０〜１００質量％、好ましくは５０〜１００質量％である。
【００９３】
吸水性ポリマー粒子は、以下に記載される試験方法を用いて試験される。
【００９４】
「ＷＳＰ」と称される標準的な試験法は、「Ｗｏｒｌｄｗｉｄｅ  Ｓｔｒａｔｅｇｉｅ  Ｐａｒｔｎｅｒｓ」  ＥＤＡＮＡ，Ａｖｅｎｕｅ  Ｅｕｇｅｎｅ  Ｐｌａｓｋｙ，１５７，１０３０  ブリュッセル、ベルギー、ｗｗｗ．ｅｄａｎａ．ｏｒｇ）およびＩＮＤＡ，１１００  Ｃｒｅｓｃｅｎｔ  Ｇｒｅｅｎ，Ｃａｒｙ，ＮＣ  ２７５１８、米国、ｗｗｗ．ｉｎｄａ．ｏｒｇ）から共同出版された「Ｓｔａｎｄａｒｄ  Ｔｅｓｔ  Ｍｅｔｈｏｄｓ  ｆｏｒ  ｔｈｅ  Ｎｏｎｗｏｖｅｎｓ  Ｉｎｄｕｓｔｒｙ」、２００５版内に記載されている。この開示内容については、ＥＤＡＮＡからも、ＩＮＤＡからも得られる。
【００９５】
方法：
特段記載されない限り、測定は２３±２℃の周囲温度および５０±１０％の相対空気湿度で実施されるものとする。吸水性ポリマー粒子は、測定前によく混合される。
【００９６】
遠心保持容量（Ｃｅｎｔｒｉｆｕｇｅ  Ｒｅｔｅｎｔｉｏｎ  Ｃａｐａｃｉｔｙ）
遠心保持容量（ＣＲＣ）を、ＥＤＡＮＡにより推奨される試験法Ｎｏ．ＷＳＰ  ２４１．２−０５  「Ｃｅｎｔｒｉｆｕｇｅ  Ｒｅｔｅｎｔｉｏｎ  Ｃａｐａｃｉｔｙ」に準拠して測定する。
【００９７】
４９．２ｇ／ｃｍ2の圧力下での吸収（Ａｂｓｏｒｐｔｉｏｎ  ｕｎｄｅｒ  Ｐｒｅｓｓｕｒｅ）
４９．２ｇ／ｃｍ2（ＡＵＬ０．７ｐｓｉ）の圧力下での吸収を、ＥＤＡＮＡにより推奨される試験法Ｎｏ．ＷＳＰ  ２４２．２−０５  「Ａｂｓｏｒｐｔｉｏｎ  ｕｎｄｅｒ  Ｐｒｅｓｓｕｒｅ」と類似して測定し、その際、２１．０ｇ／ｃｍ2（ＡＵＬ０．３ｐｓｉ）の圧力の代わりに、４９．２ｇ／ｃｍ2（ＡＵＬ０．７ｐｓｉ）の圧力に調節する。
【００９８】
抽出分
抽出分を、ＥＤＡＮＡによって推奨される試験法Ｎｏ．ＷＳＰ  ２７０．２−０５  「Ｅｘｔｒａｃｔａｂｌｅ」に準拠して測定する。
【００９９】
液体移送性（Ｓａｌｉｎｅ  Ｆｌｏｗ  Ｃｏｎｄｕｃｔｉｖｉｔｙ）
０．３ｐｓｉ（２０７０Ｐａ）の圧力負荷下での膨潤ゲル層の液体移送性（ＳＦＣ）を、ＥＰ０６４０３３０号Ａ１内に記載されるとおり、吸収性ポリマー粒子製の膨潤ゲル層のゲル層透過性として測定し、その際、上記の特許出願の１９ページおよび図８内に記載される装置は、ガラスフリット（４０）をもはや使用せず、プランジャ（３９）がシリンダ（３７）と同様のプラスチック材料からなり、且つ、そのとき全載置面にわたって均一に分布するように２１個の同じ大きさの孔を含有するように改造された。測定の手順並びに評価は、ＥＰ０６４０３３０号Ａ１から変更されていない。流量は自動的に検出される。
【０１００】
液体移送性（ＳＦＣ）は、以下のとおりに計算される：
ＳＦＣ［ｃｍ3ｓ／ｇ］＝（Ｆｇ（ｔ＝０）×Ｌ０）／（ｄ×Ａ×ＷＰ）
ここで、Ｆｇ（ｔ＝０）は、ｇ／秒でのＮａＣｌ溶液の流量であり、これは、流量測定のデータＦｇ（ｔ）の線形の回帰分析をもとにｔ＝０に対する外挿によって得られ、Ｌ０は、ｃｍでのゲル層の厚さであり、ｄは、ｇ／ｃｍ3でのＮａＣｌ溶液の密度であり、Ａは、ｃｍ2でのゲル層の面積であり、ＷＰは、ｄｙｎ／ｃｍ2でのゲル層上での静水力学的圧力である。
【０１０１】
ゲルベッド透過性（Ｇｅｌ  Ｂｅｄ  Ｐｅｒｍｅａｂｉｌｉｔｙ）
０．３ｐｓｉ（２０７０Ｐａ）の圧力負荷下での膨潤ゲル層のゲルベッド透過性（ＧＢＰ）を、ＵＳ２００５／０２５６７５７５号（段落［００６１］および［００７５］）内に記載される通り、吸水性ポリマー粒子製の膨潤ゲル層のゲルベッド透過性として測定する。
【０１０２】
ＣＩＥ色数（Ｌ、ａ、ｂ）
色測定は、ＣＩＥＬＡＢ法（Ｈｕｎｔｅｒｌａｂ、第８巻、１９９６年、第７分冊、１〜４ページ）に相応して、色度計、型式「ＬａｂＳｃａｎ  ＸＥ  Ｓ／Ｎ  ＬＸ１７３０９」（ＨｕｎｔｅｒＬａｂ、レストン、米国）を用いて行う。ここで、色は三次元系の座標Ｌ、ａ、およびｂによって記載される。ここで、Ｌは明度を表し、ここでＬ＝０は黒を意味し、且つＬ＝１００は白を意味する。ａおよびｂについての値は、色軸の赤／緑もしくは黄／青上での色の位置を示し、ここで、＋ａは赤色、−ａは緑色、＋ｂは黄色、且つ−ｂは青色を指す。式  ＨＣ６０＝Ｌ−３ｂに従って、ＨＣ６０値を算出する。
【０１０３】
この色測定は、ＤＩＮ５０３３−６による３領域法に相応する。
【０１０４】
エージング試験
測定１（初めの色）：内径９ｃｍのプラスチックシャーレを超吸収体の粒子でいっぱいに満たし、その後、これを、ナイフを用いて縁に沿って平らにならし、そしてＣＩＥ色数並びにＨＣ６０値を測定する。
【０１０５】
測定２（エージング後）：内径９ｃｍのプラスチックシャーレを超吸収体の粒子でいっぱいに満たし、その後、これを、ナイフを用いて縁に沿って平らにならす。その後、該シャーレを覆わずに８６％の一定の相対湿度で６０℃に調温された空調箱内に置く。該シャーレを、２１日経過後に取り出す。室温に冷却後、ＣＩＥ色数並びにＨＣ６０値を再度測定する。
【０１０６】
実施例
例１（比較例）：
２Ｌの特殊鋼製カップ内に、５０質量％の苛性ソーダ３２６．７ｇと、凍結させた脱塩水８４９ｇを装入した。撹拌しながらアクリル酸３９２．０ｇを添加し、その際、添加速度を、温度が３５℃を超えないように調整した。その後、該混合物を撹拌しながら、冷浴を用いて冷却した。混合物の温度が２０℃に低下したとき、三箇所エトキシル化されたグリセリントリアクリレート０．８０４ｇ、２−ヒドロキシ−２−メチル−１−フェニルプロパン−１−オン（ＤＡＲＯＣＵＲ（登録商標）１１７３、Ｃｉｂａ  Ｓｐｅｃｉａｌｔｙ  Ｃｈｅｍｉｃａｌｓ  Ｉｎｃ．；  バーゼル；  スイス）０．０４１ｇ、および２，２−ジメトキシ−１，２−ジフェニルエタン−１−オン（ＩＲＧＡＣＵＲＥ（登録商標）６５１、Ｃｉｂａ  Ｓｐｅｃｉａｌｔｙ  Ｃｈｅｍｉｃａｌｓ  Ｉｎｃ．；バーゼル、スイス）０．０１４ｇを添加した。さらに冷却し、そして１５℃に達した際に、ガラスフリットを用いて窒素を導通させることによって、該混合物から酸素を取り除く。０℃に達した際に、過硫酸ナトリウム０．４８２ｇ（脱塩水５ｍｌに溶解）と、３０質量％の過酸化水素溶液０．１９７ｇ（脱塩水６ｍｌに溶解）とを添加し、該モノマー溶液をガラスシャーレに移した。モノマー溶液の層厚が５ｃｍに調節されるように、ガラスシャーレの寸法を決定した。引き続き、アスコルビン酸０．０２０ｇ（脱塩水５ｍｌ中に溶解）を添加し、且つ、ガラス棒を用いてモノマー溶液を短時間、充分に攪拌した。モノマー溶液が入ったガラスシャーレをＵＶランプ（ＵＶ強度＝２０ｍＷ／ｃｍ2）の下に置き、その際、重合が開始した。１６分後、得られたポリマーゲルを、３回、６ｍｍの開孔板を備えた市販の肉挽き機を用いて押出成形し、そして空気循環乾燥棚内にて１６０℃で１時間、乾燥させた。その後、乾燥させたポリマーゲルを粉砕し、粒径１５０〜６００μｍに篩別した。
【０１０７】
このベースポリマーを、表面の後架橋のために、加熱ジャケットを備えたPflugschar（登録商標）のＭ５型ミキサー（Ｇｅｂｒ．  Ｌｏｅｄｉｇｅ  Ｍａｓｃｈｉｎｅｎｂａｕ  ＧｍｂＨ；パーダーボルン；ドイツ）内で、２３℃、且つ毎分４５０回転のシャフト回転数で、二流体噴霧ノズルを用いて、それぞれベースポリマーに対して１．０質量％の１，３−プロパンジオールと、０．０６質量％のＮ−（２−ヒドロキシエチル）−２−オキサゾリジノンと、２．３質量％の脱塩水と、０．３質量％の乳酸アルミニウムの（２２質量％の）水溶液との混合物で被覆した。
【０１０８】
吹き付け後に、生成物の温度を１７０℃に上げ、且つ、該反応混合物を、６０分間、この温度且つ毎分６０回転のシャフト回転数で保持した。得られた生成物を、再び周囲温度に冷却した。表面を後架橋された吸水性ポリマー粒子は、粒径１５０μｍ〜６００μｍに篩別され、且つ以下の特性を有していた：
ＣＲＣ＝３７．４ｇ／ｇ
ＡＵＬ０．７ｐｓｉ＝１６．４ｇ／ｇ
抽出分＝１２．８質量％。
【０１０９】
得られる吸水性ポリマー粒子は、ＣＩＥ色数がＬ＝８８．７、ａ＝−０．６、およびｂ＝９．１であり、且つＨＣ６０値が６１．４であった。
【０１１０】
例２（比較例）
実施例１と同様に実施した。モノマー溶液に、２−ヒドロキシ−２−スルホナト酢酸の二ナトリウム塩０．３９２ｇ（脱塩水１０ｍｌ中に溶解）を、０．０２０ｇのアスコルビン酸の代わりに添加した。
【０１１１】
表面を後架橋された吸水性ポリマー粒子は、粒径１５０μｍ〜６００μｍに篩別され、且つ以下の特性を有していた：
ＣＲＣ＝３７．７ｇ／ｇ
ＡＵＬ０．７ｐｓｉ＝１７．１ｇ／ｇ
抽出分＝１３．４質量％。
【０１１２】
得られる吸水性ポリマー粒子は、ＣＩＥ色数がＬ＝９０．０、ａ＝−０．８、およびｂ＝８．５であり、且つＨＣ６０値が６４．５であった。
【０１１３】
例３（比較例）
実施例１と同様に実施した。モノマー溶液に、２−ヒドロキシ−２−スルホナト酢酸の二ナトリウム塩０．９８０ｇ（脱塩水１５ｍｌ中に溶解）を、０．０２０ｇのアスコルビン酸の代わりに添加した。
【０１１４】
表面を後架橋された吸水性ポリマー粒子は、粒径１５０μｍ〜６００μｍに篩別され、且つ以下の特性を有していた：
ＣＲＣ＝３７．９ｇ／ｇ
ＡＵＬ０．７ｐｓｉ＝１６．８ｇ／ｇ
抽出分＝１３．９質量％。
【０１１５】
得られる吸水性ポリマー粒子は、ＣＩＥ色数がＬ＝９０．３、ａ＝−０．８、およびｂ＝７．９であり、且つＨＣ６０値が６６．６であった。
【０１１６】
例４
実施例１と同様に実施した。モノマー溶液に、２−ヒドロキシ−２−スルホナト酢酸の二ナトリウム塩０．３９２ｇ（脱塩水１０ｍｌ中に溶解）を、０．０２０ｇのアスコルビン酸の代わりに添加した。追加的に、３回押し出されたポリマーゲルを、次亜リン酸ナトリウム１．９６ｇ（脱塩水１０ｍｌ中に溶解）と混合し、さらに２回押し出した。
【０１１７】
表面を後架橋された吸水性ポリマー粒子は、粒径１５０μｍ〜６００μｍに篩別され、且つ以下の特性を有していた：
ＣＲＣ＝３７．５ｇ／ｇ
ＡＵＬ０．７ｐｓｉ＝１６．６ｇ／ｇ
抽出分＝１３．６質量％。
【０１１８】
得られる吸水性ポリマー粒子は、ＣＩＥ色数がＬ＝９０．５、ａ＝−０．８、およびｂ＝６．９であり、且つＨＣ６０値が６９．８であった。
【０１１９】
例５
実施例１と同様に実施した。モノマー溶液に、２−ヒドロキシ−２−スルホナト酢酸の二ナトリウム塩０．３９２ｇ（脱塩水１０ｍｌ中に溶解）を、０．０２０ｇのアスコルビン酸の代わりに添加した。追加的に、３回押し出されたポリマーゲルを、次亜リン酸ナトリウム３．９２ｇ（脱塩水１５ｍｌ中に溶解）と混合し、さらに２回押し出した。
【０１２０】
表面を後架橋された吸水性ポリマー粒子は、粒径１５０μｍ〜６００μｍに篩別され、且つ以下の特性を有していた：
ＣＲＣ＝３７．８ｇ／ｇ
ＡＵＬ０．７ｐｓｉ＝１６．９ｇ／ｇ
抽出分＝１３．８質量％。
【０１２１】
得られる吸水性ポリマー粒子は、ＣＩＥ色数がＬ＝９１．１、ａ＝−０．８、およびｂ＝６．３であり、且つＨＣ６０値が７２．２であった。
【０１２２】
例６（比較例）
実施例１と同様に実施した。追加的に、３回押し出されたポリマーゲルを、次亜リン酸ナトリウム３．９２ｇ（脱塩水１５ｍｌ中に溶解）と混合し、さらに２回押し出した。
【０１２３】
表面を後架橋された吸水性ポリマー粒子は、粒径１５０μｍ〜６００μｍに篩別され、且つ以下の特性を有していた：
ＣＲＣ＝３７．９ｇ／ｇ
ＡＵＬ０．７ｐｓｉ＝１６．２ｇ／ｇ
抽出分＝１３．５質量％。
【０１２４】
得られる吸水性ポリマー粒子は、ＣＩＥ色数がＬ＝８９．１、ａ＝−０．７、およびｂ＝８．２であり、且つＨＣ６０値が７４．５であった。
【０１２５】
例７
実施例１と同様に実施した。モノマー溶液に、Ｂｒｕｅｇｇｏｌｉｔｅ（登録商標）ＦＦ６  （脱塩水１０ｍｌ中に溶解）０．３９２ｇを、０．０２０ｇのアスコルビン酸の代わりに添加した。Ｂｒｕｅｇｇｏｌｉｔｅ（登録商標）ＦＦ６は、２−ヒドロキシ−２−スルフィナト酢酸のナトリウム塩と、２−ヒドロキシ−２−スルホナト酢酸の二ナトリウム塩と、重亜硫酸ナトリウムとからの混合物である  （Ｂｒｕｅｇｇｅｍａｎｎ  Ｃｈｅｍｉｃａｌｓ；  ハイルブロン；  ドイツ）。追加的に、３回押し出されたポリマーゲルを、次亜リン酸ナトリウム１．９６ｇ（脱塩水１０ｍｌ中に溶解）と混合し、さらに２回押し出した。
【０１２６】
表面を後架橋された吸水性ポリマー粒子は、粒径１５０μｍ〜６００μｍに篩別され、且つ以下の特性を有していた：
ＣＲＣ＝４３．９ｇ／ｇ
ＡＵＬ０．７ｐｓｉ＝１１．７ｇ／ｇ
抽出分＝２８．９質量％。
【０１２７】
得られる吸水性ポリマー粒子は、ＣＩＥ色数がＬ＝９０．１、ａ＝−０．７、およびｂ＝７．４であり、且つＨＣ６０値が６７．９であった。
【０１２８】
例８
実施例１と同様に実施した。モノマー溶液に、２−ヒドロキシ−２−ホスホナト酢酸０．９８０ｇ（脱塩水１５ｍｌ中に溶解）を、０．０２０ｇのアスコルビン酸の代わりに添加した。追加的に、３回押し出されたポリマーゲルを、次亜リン酸ナトリウム１．９６ｇ（脱塩水１０ｍｌ中に溶解）と混合し、さらに２回押し出した。
【０１２９】
表面を後架橋された吸水性ポリマー粒子は、粒径１５０μｍ〜６００μｍに篩別され、且つ以下の特性を有していた：
ＣＲＣ＝３７．４ｇ／ｇ
ＡＵＬ０．７ｐｓｉ＝１７．３ｇ／ｇ
抽出分＝１２．８質量％。
【０１３０】
得られる吸水性ポリマー粒子は、ＣＩＥ色数がＬ＝９０．７、ａ＝−０．８、およびｂ＝６．８であり、且つＨＣ６０値が７０．３であった。
【０１３１】
例９
実施例１と同様に実施した。モノマー溶液に、１−ヒドロキシ−１，１’−エチリデンジホスホン酸１．５７ｇ（脱塩水２０ｍｌ中に溶解）を、０．０２０ｇのアスコルビン酸の代わりに添加した。追加的に、３回押し出されたポリマーゲルを、次亜リン酸ナトリウム２．６５ｇ（脱塩水１０ｍｌ中に溶解）と混合し、さらに２回押し出した。
【０１３２】
表面を後架橋された吸水性ポリマー粒子は、粒径１５０μｍ〜６００μｍに篩別され、且つ以下の特性を有していた：
ＣＲＣ＝３８．１ｇ／ｇ
ＡＵＬ０．７ｐｓｉ＝１６．５ｇ／ｇ
抽出分＝１４．０質量％。
【０１３３】
得られる吸水性ポリマー粒子は、ＣＩＥ色数がＬ＝９１．０、ａ＝−０．９、およびｂ＝６．２であり、且つＨＣ６０値が７２．４であった。
【０１３４】
例１０
実施例１と同様に実施した。追加的に、３回押し出されたポリマーゲルを、次亜リン酸ナトリウム３．１４ｇ（脱塩水１０ｍｌ中に溶解）および２−ヒドロキシ−２−ホスホナト酢酸１．１８ｇ（脱塩水１０ｍｌ中に溶解）と混合し、且つ、さらに２回押し出した。
【０１３５】
表面を後架橋された吸水性ポリマー粒子は、粒径１５０μｍ〜６００μｍに篩別され、且つ以下の特性を有していた：
ＣＲＣ＝３７．９ｇ／ｇ
ＡＵＬ０．７ｐｓｉ＝１７．４ｇ／ｇ
抽出物＝１３．０質量％。
【０１３６】
得られる吸水性ポリマー粒子は、ＣＩＥ色数がＬ＝９０．７、ａ＝−０．７、およびｂ＝７．１であり、且つＨＣ６０値が６９．４であった。
【０１３７】
実施例１１
実施例１と同様に実施した。モノマー溶液に、次亜リン酸ナトリウム０．９８０ｇ（脱塩水５ｍｌ中に溶解）を、０．０２０ｇのアスコルビン酸の代わりに添加した。追加的に、３回押し出されたポリマーゲルを、２−ヒドロキシ−２−ホスホナト酢酸１．１８ｇ（脱塩水１０ｍｌ中に溶解）と混合し、さらに２回押し出した。
【０１３８】
表面を後架橋された吸水性ポリマー粒子は、粒径１５０μｍ〜６００μｍに篩別され、且つ以下の特性を有していた：
ＣＲＣ＝５７．３ｇ／ｇ
ＡＵＬ０．７ｐｓｉ＝１０．２ｇ／ｇ
抽出分＝４６．８質量％。
【０１３９】
得られる吸水性ポリマー粒子は、ＣＩＥ色数がＬ＝８９．６、ａ＝−０．８、およびｂ＝８．０であり、且つＨＣ６０値が６５．４であった。
【０１４０】
例１２
容積５Ｌを有する、Ｐｆｌｕｇｓｃｈａｒ（登録商標）パドル乾燥機ＶＴ  ５Ｒ−ＭＫ型（Ｇｅｂｒ．  Ｌｏｅｄｉｇｅ  Ｍａｓｃｈｉｎｅｎｂａｕ  ＧｍｂＨ；  パーダーボルン：  ドイツ）内で、脱イオン水４６８ｇ、アクリル酸２４４．３ｇ、アクリル酸ナトリウムの（３７．３質量％の）水溶液１９２４．９ｇ、およびＳａｒｔｏｍｅｒ（登録商標）  ＳＲ−３４４（モル質量約４００ｇ／ｍｏｌを有するポリエチレングリコールのジアクリレート）  ３．２８ｇを装入し、且つ、２０分間、窒素でバブリング（Ｄｕｒｃｈｐｅｒｌｅｎ）しながら不活性化した。反応器のシャフトを連続的に、毎分９６回転で回転させた。その際、該反応混合物を、次の開始剤の添加が約２０℃で行われるように外部から冷却した。最後に、Ｐｆｌｕｇｓｃｈａｒ（登録商標）パドル乾燥機内で、攪拌しながら、さらに過硫酸ナトリウム（脱塩水１２．１２ｇ中に溶解）２．１３９ｇ、２−ヒドロキシ−２−スルホナト酢酸の二ナトリウム塩（脱塩水２０ｍｌ中に溶解）１．１９ｇ、および過酸化水素の３０質量％の水溶液（脱塩水１．１５ｇで希釈）０．１２７ｇを、迅速に次々と加えた。反応が遅滞なく開始し、且つ内部温度が３０℃に達した際にジャケットを８０℃の熱い伝熱媒体で加熱して、該反応を可能な限り断熱的に終了させた。最高温度に達した後、生じたポリマーゲルが５０℃未満に冷却されるように再度冷却し（−１２℃の冷却液）、その後、搬出した。得られるポリマーゲルを、６ｍｍの開孔板を備えた市販の肉挽き器を用いて３回押し出し、次亜リン酸ナトリウム３．９７ｇ（脱塩水１５ｍｌ中に溶解）と混合し、且つ、さらに２回押し出した。その後、該ポリマーゲルを空気循環乾燥棚内にて、１６０℃で１時間の間、乾燥させた。その後、乾燥させたポリマーゲルを粉砕し、粒径１５０〜７１０μｍに篩別した。
【０１４１】
このベースポリマーを、表面の後架橋のために、加熱ジャケットを備えたＰｆｌｕｇｓｃｈａｒ（登録商標）のＭ５型ミキサー（Ｇｅｂｒ．  Ｌｏｅｄｉｇｅ  Ｍａｓｃｈｉｎｅｎｂａｕ  ＧｍｂＨ；パーダーボルン；ドイツ）内で、２３℃、且つ毎分４５０回転のシャフト回転数で、二流体噴霧ノズルを用いて、それぞれベースポリマーに対して１．０質量％の１，３−プロパンジオールと、０．１２５質量％のＮ−（２−ヒドロキシエチル）−２−オキサゾリジノンと、１．５質量％の脱塩水と、０．００３質量％のＳｐａｎ（登録商標）２０（ソルビタンモノラウレート）と、２．８質量％の硫酸アルミニウムの（２６．８質量％の）水溶液との混合物で被覆した。
【０１４２】
吹き付け後に、生成物の温度を１８０℃に上げ、且つ、該反応混合物を、５０分間、この温度且つ毎分６０回転のシャフト回転数で保持した。得られた生成物を、再び周囲温度に冷却した。表面を後架橋された吸水性ポリマー粒子は、粒径１５０μｍ〜７１０μｍに篩別され、且つ以下の特性を有していた：
ＣＲＣ＝２７．５ｇ／ｇ
ＡＵＬ０．７ｐｓｉ＝２２．６ｇ／ｇ
ＳＦＣ＝１４５×１０-7ｃｍ3／ｇ
ＧＢＰ＝１２０ダルシー。
【０１４３】
得られる吸水性ポリマー粒子は、ＣＩＥ色数がＬ＝９２．５、ａ＝−０．５およびｂ＝３．６であり、且つＨＣ６０値が８１．７であった。
【０１４４】
例１３
実施例１２と同様に実施した。モノマー溶液に、アスコルビン酸０．０２０ｇ（脱塩水１０ｍｌ中に溶解）を、２−ヒドロキシ−２−スルホナト酢酸の二ナトリウム塩の代わりに添加した。追加的に、３回押し出されたポリマーゲルを、次亜リン酸ナトリウム３．９７ｇの代わりに、次亜リン酸ナトリウム４．７７ｇ（脱塩水１５ｍｌ中に溶解）および１−ヒドロキシ−１，１’−エチリデンジホスホン酸の二ナトリウム塩４．７７ｇ（脱塩水３０ｍｌ中に溶解）と混合し、且つ、さらに２回押し出した。
【０１４５】
表面を後架橋された吸水性ポリマー粒子は、粒径１５０μｍ〜７１０μｍに篩別され、且つ以下の特性を有していた：
ＣＲＣ＝２８．１ｇ／ｇ
ＡＵＬ０．７ｐｓｉ＝２３．８ｇ／ｇ
ＳＦＣ＝１３８×１０-7ｃｍ3ｓ／ｇ
ＧＢＰ＝１２ダルシー。
【０１４６】
得られる吸水性ポリマー粒子は、ＣＩＥ色数がＬ＝９２．８、ａ＝−０．８、およびｂ＝４．０であり、且つＨＣ６０値が８０．８であった。
【０１４７】
例１４
アクリル酸ナトリウムの（３７．５質量％の）水溶液１４．３ｋｇ、アクリル酸１．４ｋｇ、および脱塩水３５０ｇを、３箇所エトキシル化されたグリセリントリアクリレート１０．６ｇと混合した。この溶液を、温められ、窒素雰囲気で満たされた液滴化塔（Ｖｅｒｔｒｏｐｆｕｎｇｓｔｕｒｍ）（１８０℃、高さ１２ｍ、直径２ｍ、ガス速度０．１ｍ／秒、並流、液滴化部は直径４０ｍｍ、内部高さ２ｍｍであり、且つ、各々直径２００μｍの６０個の開孔部を有する液滴化プレートを有する）内で、３２ｋｇ／ｈの供給速度で液滴化した。溶液の温度は２５℃であった。液滴化部の直前で、スタティックミキサーによって、モノマー溶液を３つの溶液と混合した。溶液１として２，２’−アゾビス−［２−（２−イミダゾリン−２−イル）−プロパン］−ジヒドロクロリドの、脱塩水中の６質量％の溶液を使用し、溶液２としてペルオキソ二硫酸ナトリウムの、脱塩水中の６質量％の溶液を使用し、且つ、溶液３として２−ヒドロキシ−２−ホスホナト酢酸の、脱塩水中の１０質量％の溶液を使用した。溶液１の供給速度は０．６４２ｋｇ／ｈであり、溶液２の供給速度は０．４５８ｋｇ／ｈであり、且つ、溶液３の供給速度は０．２７５ｋｇ／ｈであった。得られるポリマー粒子を、粒径１５０〜８５０μｍに篩別し、適宜、形成された凝塊を分離する。
【０１４８】
このベースポリマーを、加熱ジャケットを備えたＰｆｌｕｇｓｃｈａｒ（登録商標）ミキサー  Ｍ５型（Ｇｅｂｒ．  Ｌｏｅｄｉｇｅ  Ｍａｓｃｈｉｎｅｎｂａｕ  ＧｍｂＨ；  パーダーボルン；  ドイツ）内、２３℃且つ毎分２５０回転のシャフト回転数で、二流体ノズルを用い、ベースポリマーに対して２．０質量％の次亜リン酸ナトリウムの３０質量％水溶液で被覆した。
【０１４９】
吹き付け後、該反応混合物を、１５分間、毎分６０回転のシャフト回転数で保持した。被覆された吸水性ポリマー粒子は、粒径１５０μｍ〜８５０μｍに篩別され、且つ以下の特性を有していた：
ＣＲＣ＝３２．７ｇ／ｇ
ＡＵＬ０．７ｐｓｉ＝２３．２ｇ／ｇ
ＳＦＣ＝２０×１０-7ｃｍ3ｓ／ｇ。
【０１５０】
得られる吸水性ポリマー粒子は、ＣＩＥ色数がＬ＝９３．４、ａ＝０．３、およびｂ＝２．４であり、且つＨＣ６０値が８６．２であった。
【０１５１】
例１５
実施例１４と同様に実施した。溶液３として、２−ヒドロキシ−２−スルホナト酢酸の二ナトリウム塩の、脱塩水中の７質量％溶液を使用した。溶液１の供給速度は０．２７５ｋｇ／ｈに変更され、且つ、溶液３の供給速度は０．３１４ｋｇ／ｈであった。
【０１５２】
得られたベースポリマーを、表面の後架橋のために、加熱ジャケットを備えたＰｆｌｕｇｓｃｈａｒ（登録商標）のＭ５型ミキサー（Ｇｅｂｒ．  Ｌｏｅｄｉｇｅ  Ｍａｓｃｈｉｎｅｎｂａｕ  ＧｍｂＨ；パーダーボルン；ドイツ）内で、２３℃、且つ毎分４５０回転のシャフト回転数で、二流体噴霧ノズルを用いて、それぞれベースポリマーに対して１．０質量％の１，２−プロパンジオールと、０．１質量％のエチレングリコールジグリシジルエーテル、１．０質量％の脱塩水と、２．０質量％の次亜リン酸ナトリウムの（３０質量％）水溶液との混合物で被覆した。
【０１５３】
吹き付け後に、生成物の温度を１５０℃に上げ、且つ、該反応混合物を、６０分間、この温度且つ毎分６０回転のシャフト回転数で保持した。得られた生成物を、再び周囲温度に冷却した。表面を後架橋された吸水性ポリマー粒子を、１５０〜８５０μｍの粒径に篩別した。
【０１５４】
表面を後架橋されたポリマー粒子１５０ｇを、５００ｍｌのポリエチレン容器内でＳｉｐｅｒｎａｔ（登録商標）  Ｄ１７（疎水性沈降シリカ）０．３０ｇと混合し、且つ、Ｔ２Ｃ型の揺動ミキサー（Ｗｉｌｌｙ  Ａ．Ｂａｃｈｏｆｅｎ  ＡＧ  Ｍａｓｃｈｉｎｅｎｆａｂｒｉｋ；  バーゼル；  スイス）を用いて１５分間、完全に混合した。
【０１５５】
被覆された吸水性ポリマー粒子は、以下の特性を有していた：
ＣＲＣ＝２８．２ｇ／ｇ
ＡＵＬ０．７ｐｓｉ＝２２．０ｇ／ｇ
ＳＦＣ＝３１×１０-7ｃｍ3ｓ／ｇ。
【０１５６】
得られる吸水性ポリマー粒子は、ＣＩＥ色数がＬ＝９３．２、ａ＝０．４およびｂ＝２．５であり、且つＨＣ６０値が８５．７であった。
【０１５７】
表１：  エージング試験後の結果
【表１】
0005963684.tif 000002